ГЕТЕРОГЕННЫЕ КАТАЛИЗАТОРЫ ДЛЯ ПРЯМОГО КАРОНИЛИРОВАНИЯ НИТРОАРОМАТИЧЕСКИХ СОЕДИНЕНИЙ В ИЗОЦИАНАТЫ

x
y
1. Способ получения ароматического изоцианата посредством прямого карбонилирования нитроароматического соединения посредством реакции нитроароматического соединения с монооксидом углерода в присутствии катализатора, отличающийся тем, что катализатор содержит мультиметаллический материал, содержащий одну или более бинарных интерметаллических фаз общей формулы AB, где:
A представляет собой один или более элемент, выбранный из Ni, Ru, Rh, Pd, Ir, Pt и Ag,
B представляет собой один или более элемент, выбранный из Sn, Sb, Pb, Zn, Ga, In, Ge и As,
x находится в интервале от 0,1 - 10,
y находится в интервале от 0,1 - 10.
2. Способ по п. 1, отличающийся тем, что
A представляет собой один или более элемент, выбранный из Ni, Rh, Pd, Ir и Pt, и
B представляет собой один или более элемент, выбранный из Sn, Sb, Pb, Ga и In.
3. Способ по п. 2, отличающийся тем, что
A представляет собой Rh,
B представляет собой один или более элемент, выбранный из Pb, Sn и Sb.
x
y
4. Способ по п. 1, отличающийся тем, что мультиметаллический материал содержит один или более компонентов C, где компонент C содержит или состоит из А или В, не являющихся частью интерметаллической фазы AB.
5. Способ по п. 1, отличающийся тем, что мультиметаллический материал содержит один или более компонентов C, где компонент C содержит или состоит из одного или более элементов, выбранных из O, N, C, H, Mg, Ca, Mn, Fe, Co, Ni, Zu, Ga.
6. Способ по п. 1, отличающийся тем, что мультиметаллический материал расположен на материале-носителе.
7. Способ по п. 1, отличающийся тем, что нитроароматическое соединение выбрано из нитробензола, динитробензола, нитротолуола, динитротолуола, тринитротолуола, нитронафталина, нитроантрацена, нитродифенила, бис(нитрофенил)метана и других простых и полиароматических соединений, имеющих одну или более нитрогрупп.
8. Способ по любому из пп. 1 - 7, отличающийся тем, что его проводят периодически.
9. Способ по любому из пп. 1 - 7, отличающийся тем, что его проводят непрерывно.
10. Катализатор для прямого карбонилирования нитроароматического соединения до соответствующего ароматического изоцианата, содержащий мультиметаллический материал, содержащий одну или более бинарных интерметаллических фаз общей формулы AxBy, где:
A представляет собой один или более элемент, выбранный из Ni, Ru, Rh, Pd, Ir, Pt и Ag,
B представляет собой один или более элемент, выбранный из Sn, Sb, Pb, Zn, Ga, In, Ge и As,
x находится в интервале от 0,1 - 10.
y находится в интервале от 0,1 - 10.
11. Катализатор по п. 10, отличающийся тем, что
A представляет собой один или более элемент, выбранный из Ni, Rh, Pd, Ir и Pt, и
B представляет собой один или более элемент, выбранный из Sn, Sb, Pb, Ga и In.
12. Катализатор по п. 11, отличающийся тем, что
A представляет собой Rh,
B представляет собой один или более элемент, выбранный из Pb, Sn и Sb.
13. Катализатор по п. 10, отличающийся тем, что мультиметаллический материал содержит один или более компонентов C, где компонент C содержит или состоит из A или B, не являющихся частью интерметаллического соединения AxBy.
14. Катализатор по п. 10, отличающийся тем, что мультиметаллический материал содержит один или более компонентов C, где компонент C содержит или состоит из одного или более элементов, выбранных из O, N, C, H, Li, Na, K, Rb, Cs, Mg, Ca, Sr, Ba, Ti, Mn, Fe, Co, Ni, Zn и Ga.
15. Катализатор по п. 10, отличающийся тем, что мультиметаллический материал содержит одну или более бинарных интерметаллических кристаллических фаз, выбранных из RhPb, RhPb2, Rh4Pb5, Rh2Sn, RhSn, RhSn2, RhSn4, Rh2Sb, RhSb, RhSb2, RhSb3, RhGa, Rh10Ga17, Rh3Ga5, Rh2Ga9, Rh4Ga21, Rh3Ga16, RhGa3, RhIn, RhIn3, Rh5Ge3, Rh2Ge, RhGe, Rh17Ge22, RhGe4, IrPb, IrSn, Ir5Sn7, IrSn2, Ir3Sn7, IrSn4, IrSn, Ir5Sn7, IrSn2, Ir3Sn7, IrSn4, Pd3Pb, Pd13Pb9, Pd5Pb3, PdPb, Pd3Sn, Pd20Sn13, Pd2Sn, PdSn, Pd5Sn7, PdSn2, PdSn3, PdSn4, Pd3Sb, Pd20Sb7, Pd5Sb2, Pd8Sb3, Pd2Sb, PdSb, PdSb2, Pd2Ga, Pd5Ga2, Pd5Ga3, PdGa, PdGa5, Pd7Ga3, Ru2Sn3, RuSn2, Ru3Sn7, RuSb, RuSb2, RuSb3, NiPb, Ni3Sn4, Ni3Sn2, Ni3Sn, NiSn, Ni5Sb2, Ni3Sb, NiSb2 и NiSb3.
16. Катализатор по п. 15, отличающийся тем, что мультиметаллический материал содержит одну или более бинарных интерметаллических кристаллических фаз, выбранных из RhPb, RhPb2, RhSb, Rh2Sb, RhSb2 и Rh2Sn.
17. Катализатор по любому из пп. 10 - 16 отличающийся тем, что мультиметаллический материал расположен на материале-носителе.
18. Способ получения катализатора как определено в п. 17, включающий стадии (i) и (iv):
(i) обеспечение одного или более предшественников для элементов A и B и необязательно компонента C предпочтительно в форме раствора;
(ii) нанесение предшественников металлов на материал-носитель;
(iii) восстановительная обработка композитного материала;
(iv) термическая обработка композитного материала.
19. Способ по п. 18, где раствор содержит один или более растворителей, выбранных из воды, спиртов, полиолов, кислот и оснований.
20. Способ по п. 18, включающий стадии:
4
2
4
(iii) контакт материала-носителя, содержащего предшественники металлов, с одним или более восстанавливающими агентами в твердой, жидкой или газообразной форме, выбранными из спиртов, углеводородов, аминов, полиолов, Zn-порошка, H2, CO, CH и CH, и
(iv)  восстановление материала-носителя, содержащего предшественники металлов, путем термического восстановления в химически инертных условиях.
21. Способ по любому из пп. 18 - 20, где стадию (iii) и (iv) проводят за одну стадию.